(57)【要約】  本発明の一側面は、一対の電極材料層間に電解質材料層を設けて積層体を作製する工程と、積層体を一括で切断する工程と、を備える、二次電池用電池部材の製造方法を提供する。
2019221010.tif 000002
【特許請求の範囲】
【請求項１】
一対の電極材料層間に電解質材料層を設けて積層体を作製する工程と、
前記積層体を一括で切断する工程と、を備える、二次電池用電池部材の製造方法。
【請求項２】
前記切断は機械的切断である、請求項１に記載の製造方法。
【請求項３】
前記電解質材料層は、ポリマと、電解質塩と、溶媒と、を含有する、請求項１又は２に記載の製造方法。
【請求項４】
請求項１〜３のいずれか一項に記載の製造方法により得られた電池部材を外装体に収容する工程を備える、二次電池の製造方法。
【請求項５】
一対の電極層と、該電極層間に設けられた電解質層と、を備える二次電池用電池部材であって、
前記電池部材を積層方向に対して垂直な方向から見たときの前記電池部材の端面が略連続面を形成している、電池部材。
【請求項６】
前記電解質層は、ポリマと、電解質塩と、溶媒と、を含有する、請求項５に記載の電池部材。
【請求項７】
請求項５又は６に記載の電池部材と、
前記電池部材を収容する外装体と、を備える二次電池。
【発明の詳細な説明】
【技術分野】
【０００１】
本発明は、二次電池用電池部材の製造方法、及び、二次電池に関する。
【背景技術】
【０００２】
近年、携帯型電子機器、電気自動車等の普及により、高性能な二次電池が必要とされている。中でもリチウム二次電池は、高いエネルギ密度を有するため、携帯型電子機器、電気自動車等の電源として利用されている。【０００３】
例えば、１８６５０型のリチウム二次電池においては、円筒状の電池缶の内部に巻き取り電極体が収容されている。巻き取り電極体とは、正極と負極との間に微多孔性のセパレータを挟み込み、これらを渦巻き状に巻き取って構成されたものである。巻き取り電極体におけるセパレータには可燃性の電解液が含浸されているため、例えば異常事態の際に電池の温度が急上昇すると、電解液が気化して内圧が上昇することでリチウム二次電池が破裂する可能性、及び、電解液が発火する可能性がある。リチウム二次電池の破裂及び発火を防止することは、リチウム二次電池の設計において重要である。すなわち、リチウム二次電池においては、今後更に高エネルギ密度化及び大型化を図っていく上で、安全性をより一層向上させることが要求されている。【０００４】
リチウム二次電池の安全性を向上させるための抜本的な解決手段として、全固体電池の開発が進められている。全固体電池においては、ポリマ電解質又は無機固体電解質といった固体電解質の層が、電解液の代わりに、電極合剤層上に設けられている（例えば特許文献１）。
【先行技術文献】
【特許文献】
【０００５】
【特許文献１】特開２００６−２９４３２６号公報
【発明の概要】
【発明が解決しようとする課題】
【０００６】
全固体電池の一種であるラミネート型の二次電池は、電極層（正極層及び負極層）及び固体の電解質層がシート状に形成され、これらの層が積層された電極群を備える。従来、このような電極群を製造する際には、電極層及び電解質層をそれぞれ所望の形状に成形した後に、各層を積層していた。【０００７】
しかし、この方法では、層毎に成形する工程が必要であるため、製造時の工程数が多くなり、製造コストも高くなりやすい。また、複雑な形状の二次電池を作製しようとした場合には、電極層及び電解質層をそれぞれ複雑な形状に成形した上で、これらの層を全て位置ずれしないように積層する必要があるが、これは現実的には困難であった。【０００８】
そこで本発明は、複雑な形状の二次電池であっても、容易に製造でき、製造コストを抑えることも可能な二次電池用電池部材の製造方法及び二次電池の製造方法と、この方法により得られる電池部材、及び、この電池部材を備える二次電池を提供することを目的とする。
【課題を解決するための手段】
【０００９】
本発明は、第１の態様として、一対の電極材料層間に電解質材料層を設けて積層体を作製する工程と、積層体を一括で切断する工程と、を備える、二次電池用電池部材の製造方法を提供する。【００１０】
この製造方法によれば、電極材料層と電解質材料層を積層してから一括で切断することによって、電極層及び電解質層を含む電池部材を製造するため、積層後に生じた各層の位置ずれを解消することができる。結果として、複雑な形状の二次電池であっても、各層の位置ずれが抑制された電池部材を備える二次電池を容易に製造できる。また、この製造方法によれば、積層体を一括で切断して電池部材を製造することができるため、電池部材の製造における工程数を少なくすることができ、製造コストを削減することもできる。【００１１】
第１の態様において、切断は機械的切断であってよい。これにより、得られた電池部材において、電極層及び電解質層における切断部が互いに接着することを抑制することができる。【００１２】
本発明は、第２の態様として、上記の製造方法によって得られた電池部材を外装体に収容する工程を備える、二次電池の製造方法を提供する。【００１３】
この製造方法では、上記の電池部材を用いることによって、複雑な形状の二次電池を容易に製造できる。また、電池部材の製造における工程数が少なくなることに伴い、二次電池の製造における工程数を少なくすることもでき、製造コストを削減することもできる。【００１４】
本発明は、第３の態様として、一対の電極層と、該電極層間に設けられた電解質層と、を備える二次電池用電池部材であって、電池部材を積層方向に対して垂直な方向から見たときの電池部材の端面が略連続面を形成している、電池部材を提供する。【００１５】
本発明は、第４の態様として、上記の電池部材と、電池部材を収容する外装体と、を備える二次電池を提供する。【００１６】
第１の態様〜第４の態様において、電解質層は、好ましくは、ポリマと、電解質塩と、溶媒と、を含有する。これにより、電解質層をより切断しやすくすることができ、切断による電解質層の破損を抑制することができる。
【発明の効果】
【００１７】
本発明によれば、複雑な形状の二次電池であっても、容易に製造でき、製造コストを抑えることも可能な二次電池用電池部材の製造方法及び二次電池の製造方法と、この方法により得られる電池部材、及び、この電池部材を備える二次電池を提供することができる。
【図面の簡単な説明】
【００１８】
【図１】第１実施形態に係る二次電池の製造方法における電池部材作製工程を示す模式断面図である。
【図２】（ａ）は、従来の二次電池の製造方法により得られた電池部材の要部を示す模式断面図であり、（ｂ）は、第１実施形態の製造方法により得られた電池部材の要部を示す模式断面図である。
【図３】第１実施形態の製造方法によって得られた二次電池の一例を示す斜視図である。
【図４】第１実施形態の変形例に係る二次電池の製造方法において得られた電池部材の模式断面図である。
【図５】第１実施形態の他の変形例に係る二次電池の製造方法において得られた電池部材の模式断面図である。
【図６】第１実施形態の他の変形例に係る二次電池の製造方法において得られた電池部材の模式断面図である。
【図７】第２実施形態に係る二次電池の製造方法における電池部材作製工程を示す模式断面図である。
【発明を実施するための形態】
【００１９】
以下、図面を適宜参照しながら、本発明の実施形態について説明する。ただし、本発明は以下の実施形態に限定されるものではない。以下の実施形態において、その構成要素（ステップ等も含む）は、特に明示した場合を除き、必須ではない。各図における構成要素の大きさは概念的なものであり、構成要素間の大きさの相対的な関係は各図に示されたものに限定されない。
【００２０】
本明細書における数値及びその範囲は、本発明を制限するものではない。本明細書において、「〜」を用いて示された数値範囲は、「〜」の前後に記載される数値をそれぞれ最小値及び最大値として含む範囲を示す。本明細書において段階的に記載されている数値範囲において、一つの数値範囲で記載された上限値又は下限値は、他の段階的な記載の上限値又は下限値に置き換えてもよい。
【００２１】
本明細書では、下記の略称を用いる場合がある。
［ＦＳＩ］−：ビス（フルオロスルホニル）イミドアニオン
［ＴＦＳＩ］−：ビス（トリフルオロメタンスルホニル）イミドアニオン
［ｆ３Ｃ］−：トリス（フルオロスルホニル）カルボアニオン
［ＢＯＢ］−：ビスオキサレートボラートアニオン
【００２２】
［第１実施形態］
第１実施形態に係る二次電池の製造方法について説明する。この製造方法では、まず、二次電池用電池部材を作製する（電池部材作製工程）。本明細書における二次電池用電池部材（以下、単に「電池部材」ともいう。）は、少なくとも、一対の電極層と、当該電極層間に設けられた電解質層とを備える電池部材（電極群）である。なお、本明細書中、「電極」とは、正極又は負極を意味し、「電極層」、「電極合剤層」等の類似表現においても同様である。また、「一対の電極層」とは、電解質層を挟んで向かい合う、互いに異なる極性の電極を意味する。
【００２３】
図１は、第１実施形態に係る二次電池の製造方法における電池部材作製工程を示す模式断面図である。電池部材作製工程では、まず、図１（ａ）〜図１（ｂ）に示すように、一対の電極材料層間（正極材料層１及び負極材料層２の間）に電解質材料層３を設けて積層体８を作製する（積層体作製工程）。
【００２４】
積層体作製工程では、一実施形態において、まず、図１（ａ）に示すように、正極材料層１、負極材料層２、及び電解質材料層３をそれぞれ作製する。
【００２５】
正極材料層１は、一実施形態において、正極集電体４の一面４ａ上に、正極合剤層５を形成することにより作製される。
【００２６】
正極集電体４は、アルミニウム、チタン、タンタル等の金属、又はそれらの合金であってよい。正極集電体４は、軽量で高い重量エネルギ密度を有するため、好ましくはアルミニウム又はその合金である。正極集電体４の厚さは、１０μｍ以上であってよく、１００μｍ以下であってよい。
【００２７】
正極合剤層５は、少なくとも正極活物質を含有する。正極合剤層５の厚さは、１０μｍ以上、１５μｍ以上、又は２０μｍ以上であってよく、１００μｍ以下、８０μｍ以下、又は７０μｍ以下であってよい。
【００２８】
正極活物質は、リチウム遷移金属酸化物、リチウム遷移金属リン酸塩等のリチウム遷移金属化合物であってよい。リチウム遷移金属酸化物は、例えば、マンガン酸リチウム、ニッケル酸リチウム、コバルト酸リチウム等であってよい。
【００２９】
正極合剤層５は、他の成分として、導電剤、結着剤、イオン液体、電解質塩等を更に含んでいてもよい。導電剤は、特に限定されないが、黒鉛、アセチレンブラック、カーボンブラック、炭素繊維等の炭素材料などであってよい。結着剤は、特に限定されないが、四フッ化エチレン、フッ化ビニリデン、ヘキサフルオロプロピレン、アクリル酸、マレイン酸、エチルメタクリレート、及びメチルメタクリレートからなる群より選ばれる少なくとも１種をモノマ単位として含有するポリマ、スチレン−ブタジエンゴム、イソプレンゴム、アクリルゴム等のゴムなどであってよい。イオン液体及び電解質塩は、後述する電解質材料層３に用いられるイオン液体及び電解質塩とそれぞれ同様であってよい。
【００３０】
正極集電体４の一面４ａ上に正極合剤層５を形成する方法は、一実施形態において、正極合剤層５の材料を分散媒に分散させた正極合剤スラリを、正極集電体４の一面４ａ上に塗布する方法である。分散媒は、水又は有機溶剤であってよい。有機溶剤は、Ｎ−メチル−２−ピロリドン（ＮＭＰ）、Ｎ，Ｎ−ジメチルアセトアミド、メチルエチルケトン、トルエン、２−ブタノール、シクロヘキサノン、酢酸エチル、２−プロパノール等であってよい。
【００３１】
正極合剤スラリを塗布する方法としては、アプリケータを用いて塗布する方法、スプレーにより塗布する方法等が挙げられる。正極合剤スラリを塗布した後、正極合剤スラリ中の分散媒を揮発させることにより、正極合剤層５が形成される。分散媒を揮発させる方法は、例えば、加熱により乾燥させる方法、減圧する方法、減圧と加熱を組み合わせる方法等であってよい。これにより、正極集電体４の一面４ａ上に正極合剤層５が形成された、シート状の正極材料層１が作製される。
【００３２】
負極材料層２は、一実施形態において、負極集電体６の一面６ａ上に、負極合剤層７を形成することにより作製される。
【００３３】
負極集電体６は、アルミニウム、銅、ニッケル、ステンレス等の金属、それらの合金などであってよい。負極集電体６の厚さは、１０μｍ以上であってよく、２００μｍ以下であってよい。
【００３４】
負極合剤層７は、少なくとも負極活物質を含有する。負極合剤層７の厚さは、１０μｍ以上、１５μｍ以上、又は２０μｍ以上であってよく、６０μｍ以下、５５μｍ以下、又は５０μｍ以下であってよい。
【００３５】
負極活物質は、金属リチウム、チタン酸リチウム（Ｌｉ４Ｔｉ５Ｏ１２）、リチウム合金又はその他の金属化合物、炭素材料、金属錯体、有機高分子化合物等であってよい。炭素材料としては、天然黒鉛（鱗片状黒鉛等）、人造黒鉛等の黒鉛（グラファイト）、非晶質炭素、炭素繊維、及び、アセチレンブラック、ケッチェンブラック、チャンネルブラック、ファーネスブラック、ランプブラック、サーマルブラック等のカーボンブラックなどが挙げられる。負極活物質は、より大きな理論容量（例えば５００〜１５００Ａｈ／ｋｇ）を得る観点から、シリコン、スズ又はこれらの元素を含む化合物（酸化物、窒化物、他の金属との合金）であってもよい。
【００３６】
負極合剤層７は、他の成分として、上述した正極合剤層５に使用できる導電剤、結着剤、イオン液体、電解質塩等を更に含んでいてもよい。
【００３７】
負極集電体６の一面６ａ上に負極合剤層７を形成する方法は、正極集電体４の一面４ａ上に正極合剤層５を形成する方法と同様の方法であってよい。これにより、シート状の負極材料層２が作製される。
【００３８】
電解質材料層３は、一実施形態において、電解質材料層３に用いる材料を分散媒に分散させてスラリ状の電解質組成物を得た後、これを基材上に塗布してから分散媒を揮発させることによって、基材上に電解質材料層が形成された電解質シートとして得ることができる。電解質シートを作製する際に用いられる基材は、ポリテトラフルオロエチレン等の樹脂で形成されたフィルムであってよい。分散媒は、上述した正極合剤スラリに使用できる分散媒と同様のものであってよい。電解質材料層３は、電解質シートから基材を剥離することにより得られる。
【００３９】
電解質組成物は、一実施形態において、ポリマと、電解質塩と、溶媒と、を含有する。電解質組成物中にこれらの成分を含有させることにより、後述する切断工程において、電解質層をより切断しやすくすることができ、切断による電解質層の破損を抑制することができる。
【００４０】
ポリマは、好ましくは、四フッ化エチレン及びフッ化ビニリデンからなる群より選ばれる第１の構造単位を有する。
【００４１】
ポリマは、好ましくは、１種又は２種以上のポリマであり、１種又は２種以上のポリマを構成する構造単位の中には、上述した第１の構造単位と、ヘキサフルオロプロピレン、アクリル酸、マレイン酸、エチルメタクリレート、及びメチルメタクリレートからなる群より選ばれる第２の構造単位とが含まれていてもよい。すなわち、第１の構造単位及び第２の構造単位は、１種のポリマに含まれてコポリマを構成していてもよく、それぞれ別のポリマに含まれて、第１の構造単位を有する第１のポリマと、第２の構造単位を有する第２のポリマとの少なくとも２種のポリマを構成していてもよい。
【００４２】
ポリマは、具体的には、ポリ四フッ化エチレン、ポリフッ化ビニリデン、フッ化ビニリデンとヘキサフルオロプロピレンとのコポリマなどであってよい。
【００４３】
ポリマは、ポリエチレンオキシド等のポリエーテル系ポリマ、ポリエチレンカーボネート等のポリカーボネート系ポリマ、ポリメタクリル酸メチル等のアクリル系ポリマ、ポリアクリロニトリル等のニトリル系ポリマ、ポリ（ジアリルジメチルアンモニウム）−ビス（トリフルオロメタンスルホニル）イミド等のイオン性ポリマであってもよい。これらのポリマは、単独重合体又はこれらのポリマを構成する構造単位を含む共重合体であってもよい。
【００４４】
ポリマの含有量は、電解質組成物全量を基準として、好ましくは３質量％以上である。ポリマの含有量は、電解質組成物全量を基準として、好ましくは５０質量％以下であり、より好ましくは４０質量％以下である。
【００４５】
電解質塩は、好ましくは、リチウム塩、ナトリウム塩、カルシウム塩、及びマグネシウム塩からなる群より選ばれる少なくとも１種である。電解質塩は、リチウムカチオン、ナトリウムカチオン、カルシウムカチオン、又はマグネシウムカチオンであるカチオン成分と、下記のアニオン成分との塩であってよい。
【００４６】
電解質塩のアニオン成分は、ハロゲン化物イオン（Ｉ−、Ｃｌ−、Ｂｒ−等）、ＳＣＮ−、ＢＦ４−、ＢＦ３（ＣＦ３）−、ＢＦ３（Ｃ２Ｆ５）−、ＰＦ６−、ＣｌＯ４−、ＳｂＦ６−、Ｎ（ＳＯ２Ｆ）２−、Ｎ（ＳＯ２ＣＦ３）２−、Ｎ（ＳＯ２Ｃ２Ｆ５）２−、Ｎ（ＳＯ２Ｃ４Ｆ９）２−、Ｂ（Ｃ６Ｈ５）４−、Ｂ（Ｏ２Ｃ２Ｈ４）２−、Ｃ（ＳＯ２Ｆ）３−、Ｃ（ＳＯ２ＣＦ３）３−、ＣＦ３ＣＯＯ−、ＣＦ３ＳＯ２Ｏ−、Ｃ６Ｆ５ＳＯ２Ｏ−、Ｂ（Ｏ２Ｃ２Ｏ２）２−等であってよい。
【００４７】
電解質塩の含有量は、電解質組成物全量を基準として、１０質量％以上であってよく、６０質量％以下であってよい。
【００４８】
溶媒は、グライム及びイオン液体からなる群より選ばれる少なくとも１種であってよい。
【００４９】
グライムは、下記一般式（１）で表される化合物であってよい。
Ｒ１Ｏ−（ＣＨ２ＣＨ２Ｏ）ｎ−Ｒ２      （１）
式（１）中、Ｒ１及びＲ２は、それぞれ独立に、炭素数４以下のアルキル基又は炭素数４以下のフルオロアルキル基を表し、ｎは１〜６の整数を表す。Ｒ１とＲ２は、それぞれ独立に、好ましくはＣＨ３、Ｃ２Ｈ５のいずれかである。
【００５０】
グライムは、具体的には、モノグライム（ｎ＝１）、ジグライム（ｎ＝２）、トリグライム（ｎ＝３）、テトラグライム（ｎ＝４）、ペンタグライム（ｎ＝５）、ヘキサグライム（ｎ＝６）であってよい。
【００５１】
電解質組成物が溶媒としてグライムを含有する場合、グライムの一部又は全部は、電解質塩と錯体を形成していてよい。
【００５２】
イオン液体は、以下のアニオン成分及びカチオン成分を含有する。なお、本明細書におけるイオン液体は、−２０℃以上で液状の物質である。
【００５３】
イオン液体のアニオン成分は、特に限定されないが、Ｃｌ−、Ｂｒ−、Ｉ−等のハロゲンのアニオン、ＢＦ４−、Ｎ（ＳＯ２Ｆ）２−等の無機アニオン、Ｂ（Ｃ６Ｈ５）４−、ＣＨ３ＳＯ２Ｏ−、ＣＦ３ＳＯ２Ｏ−、Ｎ（ＳＯ２Ｆ）２−、Ｎ（ＳＯ２Ｃ４Ｆ９）２−、Ｎ（ＳＯ２ＣＦ３）２−、Ｎ（ＳＯ２Ｃ２Ｆ５）２−等の有機アニオンなどであってよい。
【００５４】
イオン液体のカチオン成分は、好ましくは、鎖状四級オニウムカチオン、ピペリジニウムカチオン、ピロリジニウムカチオン、ピリジニウムカチオン、及びイミダゾリウムカチオンからなる群より選ばれる少なくとも１種である。
【００５５】
溶媒は、プロピレンカーボネート、エチレンカーボネート等の環状カーボネート、ジメチルカーボネート、エチルメチルカーボネート等の鎖状カーボネート、スクシノニトリル等の柔粘性結晶等であってもよい。
【００５６】
溶媒の含有量は、電解質組成物全量を基準として、１０質量％以上であってよく、６０質量％以下であってよい。電解質塩と溶媒との合計の含有量は、電解質組成物全量を基準として、１０質量％以上であってよく、８０質量％以下であってよい。
【００５７】
電解質組成物は、必要に応じて、酸化物粒子を更に含有してもよい。酸化物粒子は、例えば無機酸化物の粒子である。無機酸化物は、例えば、Ｌｉ、Ｍｇ、Ａｌ、Ｓｉ、Ｃａ、Ｔｉ、Ｚｒ、Ｌａ、Ｎａ、Ｋ、Ｂａ、Ｓｒ、Ｖ、Ｎｂ、Ｂ、Ｇｅ等を構成元素として含む無機酸化物であってよい。酸化物粒子は、好ましくは、ＳｉＯ２、Ａｌ２Ｏ３、ＡｌＯＯＨ、ＭｇＯ、ＣａＯ、ＺｒＯ２、ＴｉＯ２、Ｌｉ７Ｌａ３Ｚｒ２Ｏ１２、及びＢａＴｉＯ３からなる群より選ばれる少なくとも１種の粒子である。酸化物粒子は、希土類金属の酸化物であってもよい。
【００５８】
酸化物粒子の平均粒径は、好ましくは０．００５μｍ以上であり、より好ましくは０．０１μｍ以上であり、更に好ましくは０．０３μｍ以上である。酸化物粒子の平均粒径は、好ましくは５μｍ以下であり、より好ましくは３μｍ以下であり、更に好ましくは１μｍ以下である。酸化物粒子の平均粒径は、レーザー回折法により測定され、体積累積粒度分布曲線を小粒径側から描いた場合に、体積累積が５０％となる粒子径に対応する。
【００５９】
酸化物粒子の含有量は、電解質組成物全量を基準として、好ましくは５質量％以上であり、より好ましくは１０質量％以上であり、更に好ましくは１５質量％以上であり、特に好ましくは２０質量％以上であり、また、好ましくは６０質量％以下であり、より好ましくは５０質量％以下であり、更に好ましくは４０質量％以下である。
【００６０】
電解質組成物を基材上に塗布してから分散媒を揮発させる方法は、正極合剤スラリを正極集電体４の一面４ａ上に塗布する方法と同様の方法であってよい。これにより、基材上に電解質材料層が形成された、電解質シートを得ることができる。
【００６１】
上述の方法により得られた正極材料層１、負極材料層２及び電解質材料層３の平面形状は、矩形状、多角形状、円形状、楕円形状等のいかなる形状であってもよい。各層のそれぞれの平面形状は、互いに同一の形状であってもよいし、互いに異なる形状であってもよい。
【００６２】
次に、図１（ｂ）に示すように、正極材料層１及び負極材料層２の間に電解質材料層３を設けて、積層体８を作製する。すなわち、上述した方法によって得られた電解質シートから基材を剥離し、電解質材料層３を、正極材料層１及び負極材料層２の間に挟み込み、積層体８を作製する。積層体８を作製した後、プレス機等を用いて加圧処理を行ってもよい。
【００６３】
積層体作製工程では、他の実施形態において、正極材料層１の正極合剤層５側の面５ａ上、及び、負極材料層２の負極合剤層７側の面７ａ上の少なくとも一方に電解質材料層３を形成させてから、積層体８を作製してもよい。
【００６４】
電解質材料層３を正極材料層１の正極合剤層５側の面５ａ上に形成する方法としては、上述した電解質シートから基材を剥離した電解質材料層３を、正極材料層１の正極合剤層５側の面５ａ上に積層させればよい。または、電解質シートを作製せずに、上述した電解質組成物を、正極材料層１の正極合剤層５側の面５ａ上に塗布してから分散媒を揮発させてもよい。これにより、正極集電体４、正極合剤層５及び電解質材料層３をこの順に備える積層体（正極材料層−電解質材料層積層体）を得ることができる。この場合、正極材料層−電解質材料層積層体及び負極材料層２を、電解質材料層３と負極合剤層７とが接するように積層することによって、積層体８を得ることができる。
【００６５】
電解質材料層３を負極材料層２の負極合剤層７側の面７ａ上に形成する方法は、電解質材料層３を正極材料層１の正極合剤層５側の面５ａ上に形成する方法と同様の方法であってよい。これにより、負極集電体６、負極合剤層７及び電解質材料層３をこの順に備える積層体（負極材料層−電解質材料層積層体）を得ることができる。この場合、負極材料層−電解質材料層積層体及び正極材料層１を、電解質層と正極合剤層５とが接するように積層することによって、積層体８を得ることができる。
【００６６】
また、正極材料層−電解質材料層積層体及び負極材料層−電解質材料層積層体を、それぞれの電解質材料層３同士が接するように積層することによっても、積層体８を得ることができる。
【００６７】
積層体８における、正極材料層１、電解質材料層３及び負極材料層２の各層については、全ての層が積層されている部分が存在すれば、一部において層が重なっていなくともよい。すなわち、図１（ｂ）に示すように、各層の縁が重なっていない状態で積層されていてもよい。
【００６８】
続いて、得られた積層体８を一括で切断する（切断工程）。切断工程では、積層体８が、正極材料層１から負極材料層２まで（又は、負極材料層２から正極材料層１まで）、積層方向にまとめて切断される。
【００６９】
切断工程において、切断は機械的切断であってよい。機械的切断とは、積層体８を切断可能な刃を有する切断手段（切断装置）による切断をいう。切断手段又は切断装置は、ステンレス鋼、チタン等の金属、セラミックなどで形成された刃を有する手段又は装置であってよい。切断手段又は装置は、より具体的には、鋏、カッターナイフ、ロータリーカッター、パンチャー（打抜き装置）等であってもよい。切断は、レーザー照射による切断を含まなくてもよい。切断が機械的切断であることにより、電極層及び電解質層における切断部が熱により溶解して、互いに接着することを抑制することができる。
【００７０】
切断工程においては、積層体８を平面視したときに、任意の形状になるように切断すればよい。積層体８を平面視したときに、直線状に切断してよく、曲線状に切断してもよく、円形、矩形状等の任意の形状に打ち抜いてもよい。すなわち、切断工程は、積層体８を一括で任意の形状に成形する工程ということもできる。
【００７１】
積層体８を一括で切断することにより、図１（ｃ）に示すように、電池部材１８Ａを作製することができる。電池部材１８Ａは、正極層１１Ａ（正極集電体１４Ａ及び正極合剤層１５Ａ）、電解質層１３Ａ及び負極層１２Ａ（負極合剤層１７Ａ及び負極集電体１６Ａ）をこの順に備えている電極群である。
【００７２】
本実施形態の二次電池の製造方法では、電池部材作製工程に続いて、得られた電池部材１８Ａにおいて、正極集電体１４Ａに正極集電タブを、負極集電体１６Ａに負極集電タブをそれぞれ取り付けてから、電池部材１８Ａを外装体に収容する（収容工程。図示せず。）。収容工程において電池部材１８Ａを外装体に収容する際には、正極層１１Ａ及び負極層１２Ａが二次電池の外部と電気的に接続可能なように、正極集電タブ及び負極集電タブを外装体の内部から外部へ突出させるようにして、電池部材１８Ａを外装体に収容する。収容工程を経ることにより、ラミネート型の二次電池が製造される。
【００７３】
外装体は、例えばラミネートフィルムで形成されていてよい。ラミネートフィルムは、例えば、ポリエチレンテレフタレート（ＰＥＴ）フィルム等の樹脂フィルムと、アルミニウム、銅、ステンレス鋼等の金属箔と、ポリプロピレン等のシーラント層とがこの順で積層された積層フィルムであってよい。
【００７４】
本実施形態の二次電池の製造方法が従来の製造方法と異なる点の１つは、電池部材（電極群）の作製の際に、電極材料層（正極材料層及び負極材料層）及び電解質材料層を含む積層体を一括で切断する点である。従来の製造方法では、電極層及び電解質層を積層する前にそれぞれを切断してから（成形してから）、各層を積層して電極群を製造していた。そのため、電極層及び電解質層を積層させる際に層の位置がずれることがあり、各層を好適に積層することが困難であった。
【００７５】
図２（ａ）は、従来の二次電池の製造方法により得られた電池部材の要部を示す模式断面図である。この電池部材１１８は、正極集電体１１４及び正極合剤層１１５からなる正極層１１１と、電解質層１１３と、負極集電体１１６及び負極合剤層１１７からなる負極層１１２と、をそれぞれ作製し、各層を別々に切断してから積層することによって製造された電極群である。この電池部材１１８では、電極層１１１，１１２及び電解質層１１３をそれぞれ切断してから（成形してから）、各層を積層して電池部材を作製している。したがって、各層の位置を正確に合わせて積層することが難しく、図２（ａ）に示すように、正極層１１１、電解質層１１３及び負極層１１２の縁が互いにずれて積層されている。
【００７６】
また、正極層１１１及び負極層１１２においては、集電体１１４，１１６の縁まで電極合剤層１１５，１１７が形成されていないことがある。したがって、正極層１１１及び負極層１１２においては、集電体１１４，１１６及び電極合剤層１１５，１１７の縁も互いにずれて積層されていることがある。
【００７７】
上記理由により、電池部材１１８を積層方向に対して垂直な方向から見たときに、正極集電体１１４の端面１１４ｂ、正極合剤層１１５の端面１１５ｂ、電解質層１１３の端面１１３ｂ、負極合剤層１１７の端面１１７ｂ、及び、負極集電体１１６の端面１１６ｂが、連続面を形成していない。言い換えると、上記の各端面１１３ｂ，１１４ｂ，１１５ｂ，１１６ｂ，１１７ｂからなる電池部材１１８の端面（以下、単に「端面」と呼ぶことがある。）１１９は、連続面（平面又は曲面）を形成していない。
【００７８】
すなわち、電池部材１１８においては、積層方向から見たときに、正極層１１１（正極集電体１１４及び正極合剤層１１５）、電解質層１１３、負極層１１２（負極集電体１１６及び負極合剤層１１７）のいずれかの層が突出している。または、電池部材１１８においては、積層方向から見たときに、正極集電体１１４の正極合剤層１１５側の面１１４ａ、正極合剤層１１５の電解質層１１３側の面１１５ａ、電解質層１１３の面（正極層１１１側の面及び負極層１１２側の面）１１３ａの一方又は両方、負極合剤層１１７の電解質層１１３側の面１１７ａ、及び負極集電体１１６の負極合剤層１１７側の面１１６ａのうち、少なくとも１つの面が露出しているともいえる。
【００７９】
一方、図２（ｂ）は、第１実施形態の製造方法により得られた電池部材の要部を示す模式断面図である。電池部材１８Ａは、上述したように、正極材料層１、電解質材料層３及び負極材料層２を積層した積層体８を作製した後に、この積層体８を一括に切断して製造される。したがって、電池部材１８Ａを積層方向に対して垂直な方向から見たときに、正極集電体１４Ａの端面１４ｂ、正極合剤層１５Ａの端面１５ｂ、電解質層１３Ａの端面１３ｂ、負極合剤層１７Ａの端面１７ｂ、及び、負極集電体１６Ａの端面１６ｂが、略連続面（平面）を形成している。言い換えると、上記の各端面１３ｂ，１４ｂ，１５ｂ，１６ｂ，１７ｂからなる電池部材１８Ａの端面１９Ａは、一括切断により形成された略連続面（平面）となっている。すなわち、電池部材１８Ａにおいては、積層方向に対して垂直な方向から見たときに、正極集電体１４Ａの端面１４ｂ、正極合剤層１５Ａの端面１５ｂ、電解質層１３Ａの端面１３ｂ、負極合剤層１７Ａの端面１７ｂ、及び、負極集電体１６Ａの端面１６ｂが１つの面上に揃うことにより、１つの略連続した面を形成している。なお、本明細書における略連続面とは、積層体を一括で切断した際に、その切断面として形成される程度の連続面（平面又は曲面）であればよい。
【００８０】
この電池部材１８Ａは、積層方向から見たときに、正極層１１Ａ（正極集電体１４Ａ及び正極合剤層１５Ａ）、電解質層１３Ａ、及び、負極層１２Ａ（負極集電体１６Ａ及び負極合剤層１７Ａ）のいずれの層も突出せずに積層されているということもできる。すなわち、電池部材１８Ａを積層方向から見たときに、正極集電体１４Ａの正極合剤層１５Ａ側の面１４ａ、正極合剤層１５Ａの面（正極集電体１４Ａ側の面及び電解質層１３Ａ側の面）１５ａ、電解質層１３Ａの面（正極層１１Ａ側の面及び負極層１２Ａ側の面）１３ａ、負極合剤層１７Ａの面（電解質層１３Ａ側の面及び負極集電体１６Ａ側の面）１７ａ、及び負極集電体１６Ａの負極合剤層１７Ａ側の面１６ａのいずれの面も露出していない。
【００８１】
このように、本実施形態に係る電池部材の製造方法によれば、電極層１１Ａ，１２Ａ及び電解質層１３Ａの位置ずれが少ない、各層が好適に積層された電池部材１８Ａを製造することができる。特に、この製造方法によって得られた電池部材１８Ａは、複雑な形状を有する二次電池を製造する場合に適している。図３は、第１実施形態の製造方法によって得られた二次電池の一例を示す斜視図である。図３に示す二次電池２０は、上述した製造方法によって得られた電池部材１８Ａに、正極集電タブ２１及び負極集電タブ２２が設けられ、外装体２３に収容されてなる二次電池である。本実施形態の製造方法によれば、複雑な形状を有する電池部材であっても、正極材料層１、負極材料層２及び電解質材料層３を積層してから積層体８を一括で切断するため、積層後に生じた位置ずれを解消することができ、結果として、正極層１１Ａ、電解質層１３Ａ及び負極層１２Ａの位置ずれが抑制された電池部材１８Ａを容易に製造することができる。それに伴い、本実施形態に係る製造方法によれば、図３に示すような複雑な形状を有する二次電池も容易に製造できる。
【００８２】
また、従来の製造方法では、正極層、電解質層及び負極層をそれぞれ切断し、成形する工程が必要であったため、工程数が多く、製造コストも高くなりやすかった。しかし、本実施形態の製造方法によれば、積層体を一括で切断して電池部材を製造することができるため、工程数を少なくすることができ、製造コストを削減することもできる。
【００８３】
続いて、第１実施形態の製造方法によって得られる電池部材の変形例について説明する。上述した第１実施形態においては、積層体８の断面で見たときに、積層体８を積層方向と同一の方向に一直線状に（切断面（電池部材１８Ａの端面１９Ａ）が積層体８の積層方向と平行な平面となるように）切断したが、積層体８が一括で切断される限り、切断する方向は積層方向と同一の方向でなくてもよく、一直線状でなくてもよい。
【００８４】
積層体８を切断する方向は、積層体８の積層方向に沿う方向であればよい。積層方向に沿う方向とは、正極材料層１、電解質材料層３及び負極材料層２が積層されている方向と同一の方向、及び、正極材料層１、電解質材料層３及び負極材料層２が積層されている方向に対して、傾斜した方向を含む方向を意味する。切断する方向が傾斜しているとは、断面から見て、積層体８の切断面に対応する直線又は曲線に接線を引いたときに、積層方向と異なる方向の接線が存在する場合をいう。切断する方向の傾斜の程度（切断方向が積層方向に対してなす角度）は、積層体８が一括で切断できる程度であれば制限されない。すなわち、積層体８を切断する方向は、積層方向と異なる方向（積層方向と平行でない方向）であってもよい。
【００８５】
図４〜図６は、第１実施形態の変形例に係る二次電池の製造方法において得られた電池部材の模式断面図である。図４〜図６に示すいずれの電池部材も、上述した電池部材作製工程（積層体作製工程、切断工程を含む。）を備える二次電池の製造方法において作製された電池部材であり、積層体を積層方向に沿う方向に切断した結果得られる電池部材（電極群）である。
【００８６】
一変形例に係る製造方法では、積層体８は、断面で見たときに、曲線状に切断されてもよい。この場合、例えば、図４に示すような電池部材が得られる。なお、この変形例に係る製造方法では、積層体８の切断方向は、断面で見たときに、意図して曲線状にしてもよく、意図せず（例えば積層方向に一直線状に切断しようとしたが結果的に）曲線状になってもよい。
【００８７】
具体的には、例えば、切断工程において、断面で見たときに、積層体８の端面から外側に凸状に膨らむように湾曲して積層体８を切断してよい。この場合、得られる電池部材１８Ｂにおいては、図４（ａ）に示すように、断面で見たときに、正極集電体１４Ｂの端面１４ｂ、正極合剤層１５Ｂの端面１５ｂ、電解質層１３Ｂの端面１３ｂ、負極合剤層１７Ｂの端面１７ｂ及び負極集電体１６Ｂの端面１６ｂからなる電池部材１８Ｂの端面１９Ｂが、外側に凸状に膨らむように湾曲した略連続面（曲面）を形成している。
【００８８】
切断工程において、断面で見たときに、積層体８の端面から内側に凹状に窪むように湾曲して積層体８を切断してもよい。この場合、得られる電池部材１８Ｃにおいては、図４（ｂ）に示すように、断面で見たときに、正極集電体１４Ｃの端面１４ｂ、正極合剤層１５Ｃの端面１５ｂ、電解質層１３Ｃの端面１３ｂ、負極合剤層１７Ｃの端面１７ｂ及び負極集電体１６Ｃの端面１６ｂからなる電池部材１８Ｃの端面１９Ｃが、内側に凹状に窪むように湾曲した略連続面（曲面）を形成している。
【００８９】
切断工程において、断面で見たときに、積層体８の端面から外側及び内側に凹凸を繰り返すように波状に積層体８を切断してもよい。この場合、得られる電池部材１８Ｄにおいては、図４（ｃ）に示すように、断面で見たときに、正極集電体１４Ｄの端面１４ｂ、正極合剤層１５Ｄの端面１５ｂ、電解質層１３Ｄの端面１３ｂ、負極合剤層１７Ｄの端面１７ｂ及び負極集電体１６Ｄの端面１６ｂからなる電池部材１８Ｄの端面１９Ｄが、外側及び内側に凹凸を繰り返すように波状の略連続面（曲面）を形成している。
【００９０】
他の変形例に係る製造方法においては、積層体８は、積層体８の正極材料層１側の表面に対して９０度より大きい角をなすような方向に直線状又は曲線状に切断されてもよい。この場合、例えば、図５に示すような電池部材が得られる。なお、この変形例に係る製造方法では、積層体８の切断方向は、断面で見たときに、意図して積層体８の正極材料層１側の表面に対して９０度より大きい角をなすような方向にしてもよく、意図せず（例えば積層体８の正極材料層１側の表面に対して９０度の方向に切断しようとしたが結果的に）積層体８の正極材料層１側の表面に対して９０度より大きい角をなすような方向になってもよい。
【００９１】
具体的には、例えば、切断工程において、断面で見たときに、積層体８の正極材料層１側の表面に対して９０度より大きい角をなすような方向に直線状に傾斜して積層体８を切断してよい。この場合、得られる電池部材１８Ｅにおいては、図５（ａ）に示すように、断面で見たときに、正極集電体１４Ｅの端面１４ｂ、正極合剤層１５Ｅの端面１５ｂ、電解質層１３Ｅの端面１３ｂ、負極合剤層１７Ｅの端面１７ｂ及び負極集電体１６Ｅの端面１６ｂからなる電池部材１８Ｅの端面１９Ｅが、電池部材１８Ｅの正極層１１Ｅ側の表面に対して９０度より大きい角をなすように（正極層１１Ｅから負極層１２Ｅへ向かって広がるように）傾斜した略連続面（平面）を形成している。
【００９２】
切断工程において、断面で見たときに、積層体８の正極材料層１側の表面に対して９０度より大きい角をなすような方向に曲線状に傾斜して積層体８を切断してもよい。この場合、一変形例に係る電池部材１８Ｆにおいては、図５（ｂ）に示すように、断面で見たときに、正極集電体１４Ｆの端面１４ｂ、正極合剤層１５Ｆの端面１５ｂ、電解質層１３Ｆの端面１３ｂ、負極合剤層１７Ｆの端面１７ｂ及び負極集電体１６Ｆの端面１６ｂからなる電池部材１８Ｆの端面１９Ｆが、電池部材１８Ｆの正極層１１Ｆ側の表面に対して９０度より大きい角をなすように（正極層１１Ｆから負極層１２Ｆへ向かって広がるように）傾斜しつつ、かつ、電池部材１８Ｆの外側に凸状に膨らむように湾曲した略連続面（曲面）を形成している。なお、断面で見たときに、切断面（電池部材の端面）が曲線状である場合、切断面（電池部材の端面）が積層体８の正極材料層１側の表面に対してなす角は、当該曲線の接線が積層体８の正極材料層１側の表面に対してなす角として定義される（以下、同様）。
【００９３】
切断工程において、断面で見たときに、積層体８の正極材料層１側の表面に対して９０度より大きい角をなすような方向に曲線状に傾斜して積層体８を切断した場合、他の変形例に係る電池部材１８Ｇにおいては、図５（ｃ）に示すように、断面で見たときに、正極集電体１４Ｇの端面１４ｂ、正極合剤層１５Ｇの端面１５ｂ、電解質層１３Ｇの端面１３ｂ、負極合剤層１７Ｇの端面１７ｂ及び負極集電体１６Ｇの端面１６ｂからなる電池部材１８Ｇの端面１９Ｇが、電池部材１８Ｇの正極層１１Ｇ側の表面に対して９０度より大きい角をなすように（正極層１１Ｇから負極層１２Ｇへ向かって広がるように）傾斜しつつ、かつ、電池部材１８Ｇの内側に凹状に窪むように湾曲した略連続面（曲面）を形成している。
【００９４】
切断工程において、断面で見たときに、積層体８の正極材料層１側の表面に対して９０度より大きい角をなすような方向に曲線状に傾斜して積層体８を切断した場合、他の変形例に係る電池部材１８Ｈにおいては、図５（ｄ）に示すように、断面で見たときに、正極集電体１４Ｈの端面１４ｂ、正極合剤層１５Ｈの端面１５ｂ、電解質層１３Ｈの端面１３ｂ、負極合剤層１７Ｈの端面１７ｂ及び負極集電体１６Ｈの端面１６ｂからなる電池部材１８Ｈの端面１９Ｈが、電池部材１８Ｈの正極層１１Ｈ側の表面に対して９０度より大きい角をなすように（正極層１１Ｈから負極層１２Ｈへ向かって広がるように）傾斜しつつ、かつ、電池部材１８Ｈの外側及び内側に凹凸を繰り返すように波状の略連続面（曲面）を形成している。
【００９５】
更なる他の変形例に係る製造方法においては、積層体８は、積層体８の正極材料層１側の表面に対して９０度より小さい角をなすような方向に直線状又は曲線状に切断されてもよい。この場合、例えば、図６に示すような電池部材が得られる。なお、この変形例に係る製造方法では、積層体８の切断方向は、断面で見たときに、意図して積層体８の正極材料層１側の表面に対して９０度より小さい角をなすような方向にしてもよく、意図せず（例えば積層体８の正極材料層１側の表面に対して９０度の方向に切断しようとしたが結果的に）積層体８の正極材料層１側の表面に対して９０度より小さい角をなすような方向になってもよい。
【００９６】
具体的には、例えば、切断工程において、断面で見たときに、積層体８の正極材料層１側の表面に対して９０度より小さい角をなすような方向に直線状に傾斜して積層体８を切断してよい。この場合、得られる電池部材１８Ｉにおいては、図６（ａ）に示すように、断面で見たときに、正極集電体１４Ｉの端面１４ｂ、正極合剤層１５Ｉの端面１５ｂ、電解質層１３Ｉの端面１３ｂ、負極合剤層１７Ｉの端面１７ｂ及び負極集電体１６Ｉの端面１６ｂからなる電池部材１８Ｉの端面１９Ｉが、電池部材１８Ｉの正極層１１Ｉ側の表面に対して９０度より小さい角をなすように（正極層１１Ｉから負極層１２Ｉへ向かって窄まるように）傾斜した略連続面（平面）を形成している。
【００９７】
切断工程において、断面で見たときに、積層体８の正極材料層１側の表面に対して９０度より小さい角をなすような方向に曲線状に傾斜して積層体８を切断してもよい。この場合、一変形例に係る電池部材１８Ｊにおいては、図６（ｂ）に示すように、断面で見たときに、正極集電体１４Ｊの端面１４ｂ、正極合剤層１５Ｊの端面１５ｂ、電解質層１３Ｊの端面１３ｂ、負極合剤層１７Ｊの端面１７ｂ及び負極集電体１６Ｊの端面１６ｂからなる電池部材１８Ｊの端面１９Ｊが、電池部材１８Ｊの正極層１１Ｊ側の表面に対して９０度より小さい角をなすように（正極層１１Ｊから負極層１２Ｊへ向かって窄まるように）傾斜しつつ、かつ、電池部材１８Ｊの外側に凸状に膨らむように湾曲した略連続面（曲面）を形成している。
【００９８】
切断工程において、断面で見たときに、積層体８の正極材料層１側の表面に対して９０度より小さい角をなすような方向に曲線状に傾斜して積層体８を切断した場合、他の変形例に係る電池部材１８Ｋにおいては、図６（ｃ）に示すように、断面で見たときに、正極集電体１４Ｋの端面１４ｂ、正極合剤層１５Ｋの端面１５ｂ、電解質層１３Ｋの端面１３ｂ、負極合剤層１７Ｋの端面１７ｂ及び負極集電体１６Ｋの端面１６ｂからなる電池部材１８Ｋの端面１９Ｋが、電池部材１８Ｋの正極層１１Ｋ側の表面に対して９０度より小さい角をなすように（正極層１１Ｋから負極層１２Ｋへ向かって窄まるように）傾斜しつつ、かつ、電池部材１８Ｋの内側に凹状に窪むように湾曲した略連続面（曲面）を形成している。
【００９９】
切断工程において、断面で見たときに、積層体８の正極材料層１側の表面に対して９０度より小さい角をなすような方向に曲線状に傾斜して積層体８を切断した場合、他の変形例に係る電池部材１８Ｌにおいては、図６（ｄ）に示すように、断面で見たときに、正極集電体１４Ｌの端面１４ｂ、正極合剤層１５Ｌの端面１５ｂ、電解質層１３Ｌの端面１３ｂ、負極合剤層１７Ｌの端面１７ｂ及び負極集電体１６Ｌの端面１６ｂからなる電池部材１８Ｌの端面１９Ｌが、電池部材１８Ｌの正極層１１Ｌ側の表面に対して９０度より小さい角をなすように（正極層１１Ｌから負極層１２Ｌへ向かって窄まるように）傾斜しつつ、かつ、電池部材１８Ｌの外側及び内側に凹凸を繰り返すように波状の略連続面（曲面）を形成している。
【０１００】
上記説明したいずれの変形例に係る製造方法においても、切断工程において、積層体８を積層方向に沿う方向に一括で切断しているため、これらの製造方法により得られた電池部材及びこれらの電池部材を備える二次電池は、上述した第１実施形態に係る製造方法により得られた電池部材及び二次電池と同様の作用効果を奏する。
【０１０１】
［第２実施形態］
次に、第２実施形態に係る二次電池の製造方法について説明する。第２実施形態に係る二次電池においては、電池部材が、いわゆるバイポーラ電極層を備えている。すなわち、この二次電池は、正極層と、第１の電解質層と、バイポーラ電極層と、第２の電解質層と、負極層と、をこの順に備えているバイポーラ型二次電池である。バイポーラ電極層は、バイポーラ電極集電体と、バイポーラ電極集電体の一方の面に設けられた正極合剤層と、バイポーラ電極集電体の他方の面に設けられた負極合剤層と、を備える。
【０１０２】
第２実施形態に係る製造方法では、まず、電池部材を作製する（電池部材作製工程）。図７は、第２実施形態に係る二次電池の製造方法における電池部材作製工程を示す模式断面図である。電池部材作製工程では、まず、図７（ａ）〜図７（ｂ）に示すように、一対の電極材料層間（正極材料層１及び負極材料層２の間）に、電解質材料層３及びバイポーラ電極材料層３１を設けて積層体３８を作製する（積層体作製工程）。
【０１０３】
積層体作製工程では、まず、図７（ａ）に示すように、正極材料層１、負極材料層２、第１の電解質材料層３、第２の電解質材料層３、及びバイポーラ電極材料層３１をそれぞれ作製する。
【０１０４】
正極材料層１、負極材料層２及び電解質材料層３を作製する方法は、第１実施形態におけるそれぞれの作製方法と同様であってよい。第１の電解質材料層３の組成と第２の電解質材料層３の組成は、互いに同一でも異なっていてもよい。
【０１０５】
バイポーラ電極材料層３１は、一実施形態において、バイポーラ電極集電体３４の一方の面３４ａ上に正極合剤層５を形成させ、バイポーラ電極集電体３４のもう一方の面３４ｃ上に負極合剤層７を形成させることにより作製される。正極合剤層５及び負極合剤層７をバイポーラ電極集電体３４上に形成させる方法は、正極集電体４の一面４ａ上に正極合剤層５を形成する方法、及び、負極集電体６の一面６ａ上に負極合剤層７を形成する方法と同様の方法であってよい。
【０１０６】
バイポーラ電極集電体３４は、アルミニウム、ステンレス鋼、チタン等の金属単体、アルミニウムと銅又はステンレス鋼と銅を圧延接合してなるクラッド材などで形成されていてよい。バイポーラ電極集電体３４の厚さは、１０μｍ以上であってよく、１００μｍ以下であってよい。
【０１０７】
バイポーラ電極材料層３１における正極合剤層５及び負極合剤層７は、正極材料層１及び負極材料層２における正極合剤層５又は負極合剤層７と同様の組成であってよい。バイポーラ電極材料層３１における正極合剤層５の組成は、正極材料層１における正極合剤層５の組成と互いに同一でも異なっていてもよく、バイポーラ電極材料層３１における負極合剤層７の組成は、負極材料層２における負極合剤層７の組成と互いに同一でも異なっていてもよい。
【０１０８】
次に、図７（ｂ）に示すように、正極材料層１、第１の電解質材料層３、バイポーラ電極材料層３１、第２の電解質材料層３、負極材料層２の順に各層を積層して、積層体３８を作製する。このとき、バイポーラ電極材料層３１については、バイポーラ電極材料層３１の正極合剤層５を負極材料層２の負極合剤層７側に向け、バイポーラ電極材料層３１の負極合剤層７を正極材料層１の正極合剤層５側に向けて配置する。積層体３８を作製する際には、正極材料層１の正極合剤層５側の面５ａ上、バイポーラ電極材料層３１の負極合剤層７側の面７ａ上、バイポーラ電極材料層３１の正極合剤層５側の面５ａ上、及び、負極材料層２の負極合剤層７側の面７ａ上の少なくとも１つの面に電解質材料層３を形成させてから、積層体３８を作製してもよい。
【０１０９】
この積層体３８においても、正極材料層１、第１の電解質材料層３、バイポーラ電極材料層３１、第２の電解質材料層３、負極材料層２の各層は、全ての層が積層されている部分が存在すれば、一部において層が重なっていなくともよい。すなわち、図７（ｂ）に示すように、各層の縁が重なっていない状態で積層されていてもよい。
【０１１０】
続いて、得られた積層体３８を一括で切断する（切断工程）。切断工程では、積層体３８が、正極材料層１から負極材料層２まで（又は、負極材料層２から正極材料層１まで）、積層方向にまとめて切断される。積層体３８を切断する方法は、第１実施形態において積層体８を切断する方法と同様の方法であってよい。
【０１１１】
積層体３８を一括で切断することにより、図７（ｃ）に示すように、二次電池用電池部材（バイポーラ電池部材）４８を作製することができる。バイポーラ電池部材４８は、正極層１１Ｍ（正極集電体１４Ｍ及び正極合剤層１５Ｍ）、第１の電解質層１３Ｍ、バイポーラ電極層４１（負極合剤層１７Ｍ、バイポーラ電極集電体４４及び正極合剤層１５Ｍ）、及び、負極層１２Ｍ（負極集電体１６Ｍ及び負極合剤層１７Ｍ）をこの順に備えている電極群（バイポーラ電極群）である。
【０１１２】
第２実施形態の二次電池の製造方法では、電池部材作製工程に続いて、得られたバイポーラ電池部材４８において、正極集電体１４Ｋに正極集電タブを、負極集電体１６Ｋに負極集電タブをそれぞれ取り付けてから、バイポーラ電池部材４８を外装体に収容する（収容工程。図示せず）。収容工程は、第１実施形態に係る収容工程と同様の方法によって実施されてよい。収容工程を経ることにより、バイポーラ型二次電池が製造される。
【０１１３】
このバイポーラ型二次電池におけるバイポーラ電池部材４８においても、上述したように、正極材料層１、第１の電解質材料層３、バイポーラ電極材料層３１、第２の電解質材料層１３、負極材料層２を積層した積層体３８を作製した後に、この積層体３８を一括に切断して製造される。したがって、バイポーラ電池部材４８の積層方向に対して垂直な方向から見たときに、正極層１１Ｍの端面１１ｂ、第１の電解質層１３Ｍの端面１３ｂ、バイポーラ電極層４１の端面４１ｂ、第２の電解質層１３Ｍの端面１３ｂ、負極層１２Ｍの端面１２ｂからなるバイポーラ電池部材４８の端面４９は、切断によって形成された略連続面（平面）となっている。
【０１１４】
バイポーラ電池部材４８は、積層方向から見たときに、正極層１１Ｍ（正極集電体１４Ｍ及び正極合剤層１５Ｍ）、第１の電解質層１３Ｍ、バイポーラ電極層４１（バイポーラ電極集電体４４、正極合剤層１５Ｍ及び負極合剤層１７Ｍ）、第２の電解質層１３Ｍ及び負極層１２Ｍ（負極集電体１６Ｍ及び負極合剤層１７Ｍ）のいずれの層も突出せずに積層されているということもできる。すなわち、積層方向から見たときに、正極層１１Ｍにおける正極集電体１４Ｍの正極合剤層１５Ｍ側の面、正極層１１Ｍにおける正極合剤層１５Ａの面（正極集電体１４Ｍ側の面及び第１の電解質層１３Ｍ側の面）、第１の電解質層１３Ｍの面（正極層１１Ｍ側の面及びバイポーラ電極層４１側の面）、バイポーラ電極層４１における負極合剤層１７Ｍの面（第１の電解質層１３Ｍ側の面及びバイポーラ電極集電体４４側の面）、バイポーラ電極集電体４４の面（負極合剤層１７Ｍ側の面及び正極合剤層１５Ｍ側の面）、バイポーラ電極層４１における正極合剤層１５Ｍの面（バイポーラ電極集電体４４側の面及び第２の電解質層１３Ｍ側の面）、負極層１２Ｍにおける負極合剤層１７Ａの面（第２の電解質層１３Ｍ側の面及び負極集電体１６Ｍ側の面）、及び、負極層１２Ｍにおける負極集電体１６Ｍの負極合剤層１７Ｍ側の面のいずれの面も露出していない。
【０１１５】
このように、本実施形態に係るバイポーラ型二次電池の製造方法においては、電極層及び電解質層の位置ずれが少ない、各層が好適に積層されたバイポーラ電池部材を製造することができる。本実施形態の製造方法によれば、複雑な形状を有する電池部材であっても、電極材料層及び電解質材料層の各層を積層してから積層体を一括で切断するため、積層後に生じた位置ずれを解消することができ、結果として、正極層１１Ｍ、第１の電解質層１３Ｍ、バイポーラ電極層４１、第２の電解質層１３Ｍ及び負極層１２Ｍの位置ずれが抑制されたバイポーラ電池部材４８を容易に製造することができる。それに伴い、本実施形態に係る製造方法によれば、複雑な形状を有するバイポーラ型二次電池も容易に製造できる。
【０１１６】
また、本実施形態の製造方法によれば、積層体３８を一括で切断してバイポーラ電池部材４８を作製できるため、工程数を少なくすることができ、製造コストを削減することもできる。
【０１１７】
第２実施形態に係る電池部材（バイポーラ型二次電池）についても、第１実施形態で説明した図４〜図６に示すような変形例であり得る。すなわち、積層体３８を切断する方向は、積層体３８の積層方向に沿う方向であってよく、正極層１１Ｍの端面１１ｂ、第１の電解質層１３Ｍの端面１３ｂ、バイポーラ電極層４１の端面４１ｂ、第２の電解質層１３Ｍの端面１３ｂ、負極層１２Ｍの端面１２ｂからなるバイポーラ電池部材４８の端面４９は、図４〜図６に示すような変形例と同様の略連続面（平面又は曲面）であってよい。これらの変形例の場合も、上述した第２実施形態に係る製造方法により得られた電池部材４８（バイポーラ型二次電池）と同様の作用効果を奏する。
【符号の説明】
【０１１８】
１…正極材料層、２…負極材料層、３…電解質材料層、１１…正極層、１２…負極層、１３…電解質層、８，３８…積層体、１８，４８…二次電池用電池部材、１９，４９…積層方向に対して垂直な方向から見たときの電池部材の端面、２０…二次電池。
【図１】
2019221010.tif 000003
【図２】
2019221010.tif 000004
【図３】
2019221010.tif 000005
【図４】
2019221010.tif 000006
【図５】
2019221010.tif 000007
【図６】
2019221010.tif 000008
【図７】
2019221010.tif 000009
【国際調査報告】
2019221010.tif 000010
2019221010.tif 000011